(57)【要約】【課題】優れた分光吸収特性および耐候性、特に耐光性に優れた、ディスプレイ用前面フィルターの提供。【解決手段】下記一般式（１）で表される色素、下記一般式（２）で表される化合物およびバインダーを含有することを特徴とするディスプレイ用前面フィルター。    【化１】2008209462.tif 000058    一般式（２）    Ｍ（Ｘ1）m（Ｘ2）l・（Ｗ1）s【選択図】なし【特許請求の範囲】
【請求項１】
下記一般式（１）で表される色素、下記一般式（２）で表される化合物およびバインダーを含有することを特徴とするディスプレイ用前面フィルター。
【化１】
2008209462.tif 000052
［式中、Ｑは５員または６員の含窒素ヘテロ環を形成するために必要な原子団を表し、Ｑは縮環していても置換基を有していてもよい。Ｚ1は５又は６員の複素環を形成するために必要な原子団を表し、置換基を有していてもよく、該置換基により縮環を形成してもよく、Ｚ2は４〜６員環を形成するために必要な原子団を表す。Ｌ1、Ｌ2、Ｌ3、Ｌ4及びＬ5はそれぞれ独立に無置換または置換基を有するメチン基を表す。ｎ１は０から４までの整数を表し、ｎ２は０または１であり、ｐは０から３までの整数を表し、Ｒ及びＲ12は水素原子または置換基を表し、Ｒ11は置換基を表す。］
一般式（２）
Ｍ（Ｘ1）m（Ｘ2）l・（Ｗ1）s
［式中、ＭはＮｉ、Ｃｏ、Ｚｎ又はＣｕの２価イオンを表し、Ｘ1およびＸ2はそれぞれ独立に１座または２座配位子を表し、同一であっても異なっていても良く、Ｘ1とＸ2は連結していてもよい。ｍ、ｌ及びｓは０〜２の整数を表し、ｍ＋ｌ＞１である。（Ｗ1）sは電荷を中和させるのに必要な対イオンを表す。］
【請求項２】
前記一般式（１）において、Ｚ2で表される環が下記一般式（３）で表されることを特徴とする請求項１に記載のディスプレイ用前面フィルター。
【化２】
2008209462.tif 000053
［式中、Ｙ1は酸素原子、硫黄原子又は＝Ｃ（ＣＮ）Ｒ13を表す。Ｒ13はシアノ基、カルボン酸基、カルボン酸エステル基またはカルボンアミド基を表し、＊でＬ3と、＊＊でＺ1と結合する。］
【請求項３】
前記一般式（１）において、Ｚ1で表される環が下記一般式（４）で表されることを特徴とする請求項１又は２に記載のディスプレイ用前面フィルター。
【化３】
2008209462.tif 000054
［式中、Ｙ2は酸素原子、又は＝ＮＲ43を表し、Ｒ41〜Ｒ43は置換基を表し、Ｒ42とＲ43で結合して５又は６員環を形成してもよく、＊でＺ2と結合する。］
【請求項４】
前記一般式（１）において、Ｚ1で表される環が下記一般式（５）で表されることを特徴とする請求項１又は２に記載のディスプレイ用前面フィルター。
【化４】
2008209462.tif 000055
［式中、Ｒ51及びＲ52は置換基を表し、＊でＺ2と結合する。］
【請求項５】
前記一般式（１）において、Ｚ1で表される環が下記一般式（６）で表されることを特徴とする請求項１又は２に記載のディスプレイ用前面フィルター。
【化５】
2008209462.tif 000056
［式中、Ｒ61〜Ｒ64は水素原子又は置換基を表し、Ｒ61とＲ62又はＲ63とＲ64で結合して５又は６員環を形成してもよく、＊でＺ2と結合する。］
【請求項６】
前記一般式（２）において、Ｍで表される２価の金属イオンがＣｕイオンであることを特徴とする請求項１〜５の何れか１項記載のディスプレイ用前面フィルター。
【請求項７】
前記一般式（２）において、Ｘ1又はＸ2で表される配位子の少なくとも１つが下記一般式（８）で表されることを特徴とする請求項１〜６の何れか１項に記載のディスプレイ用前面フィルター。
【化６】
2008209462.tif 000057
［式中、Ｅ1は置換基を表し、Ｅ2はハメット置換基定数（σｐ）が０．１以上０．９以下の電子吸引性基を表し、Ｒ81は置換、無置換のアルキル基、置換、無置換のアリール基、置換、無置換の複素環基、置換、無置換のアルコキシ基、置換、無置換のアリールオキシ基、置換、無置換のアミノ基を表す。］
【請求項８】
前記一般式（８）において、Ｅ1のハメット置換基定数（σｐ）が０．１以上０．９以下の電子吸引性基であることを特徴とする請求項７に記載のディスプレイ用前面フィルター。
【発明の詳細な説明】
【技術分野】
【０００１】
本発明は特定の色素を少なくとも１種および金属イオン含有化合物を少なくとも１種およびバインダーを少なくとも１種含有するディスプレイ用前面フィルターに関する。
【背景技術】
【０００２】
近年、大型の壁掛けテレビをはじめ種々の電子機器の表示パネルとして、プラズマディスプレイ、ＣＲＴ、蛍光表示管、液晶ディスプレイ等、様々なディスプレイが開発され、その需要が増大している。また、ＥＬディスプレイやＦＥＤディスプレイなど新規ディスプレイ技術も実用化の域に達しており、今後もディスプレイの需要は大幅に拡大するものを推測されている。
【０００３】
こうした中でもプラズマディスプレイやＣＲＴなど発光型ディスプレイでは、発光体に電子線や紫外線を照射させるなど種々の方法により、赤、青、緑のそれぞれの３原色発光を得て表示を行うが、これらの三色の発光に悪影響を及ぼさずに三色の色バランスを補正する色調整フィルターが求められている。
【０００４】
上記の色調整フィルター用色素には、可視域に良好な吸収特性を有する事、例えばモル吸光係数が大きいこと、半値幅が小さいこと、副吸収を有さないことが求められる。また同時にフィルター製造の観点から、種々の有機溶媒に対して溶解性が高いこと、バインダーとの相溶性が高いことなどが求められる。また更にディスプレイは長期間の使用が前提とされるため高い耐候性、特に耐光性が高いことが求められている。
【０００５】
プラズマディスプレイにおいては、色純度を向上させたり、色温度を上げたりするために５６０〜６２０ｎｍ近辺に吸収をもつ色素を配合する必要がある。また、この波長域にはパネル内のネオンガスからの発光も含まれるため、このような不必要な発光を吸収する光学フィルターが求められている。
【０００６】
このような要望を受けて、様々な色素が提案されており、そのなかでもスクアリリウム色素は、比較的モル吸光係数が大きく、半値幅も小さいという優れた吸収特性を有し、これを利用したディスプレイ用前面フィルター（以下、単に光学フィルターともいう）、ディスプレイ用前面フィルターが提案されている（特許文献１〜５参照）が、いずれも耐候性、特に耐光性が不十分であった。
【特許文献１】特開２００４−８６１３３号公報
【特許文献２】特開２００４−９９７１２号公報
【特許文献３】特開２００４−９９７１３号公報
【特許文献４】特開２００４−３１５７８９号公報
【特許文献５】ＷＯ０４／５９８１号公報
【発明の開示】
【発明が解決しようとする課題】
【０００７】
本発明は上記事情に鑑みてなされたものであり、本発明の目的は、優れた分光吸収特性および耐候性、特に耐光性に優れた、ディスプレイ用前面フィルターを提供することにある。
【課題を解決するための手段】
【０００８】
本発明の上記目的は以下の手段によって達成される。
【０００９】
１．下記一般式（１）で表される色素、下記一般式（２）で表される化合物およびバインダーを含有することを特徴とするディスプレイ用前面フィルター。
【００１０】
【化１】
2008209462.tif 000002
【００１１】
［式中、Ｑは５員または６員の含窒素ヘテロ環を形成するために必要な原子団を表し、Ｑは縮環していても置換基を有していてもよい。Ｚ1は５又は６員の複素環を形成するために必要な原子団を表し、置換基を有していてもよく、該置換基により縮環を形成してもよく、Ｚ2は４〜６員環を形成するために必要な原子団を表す。Ｌ1、Ｌ2、Ｌ3、Ｌ4及びＬ5はそれぞれ独立に無置換または置換基を有するメチン基を表す。ｎ１は０から４までの整数を表し、ｎ２は０または１であり、ｐは０から３までの整数を表し、Ｒ及びＲ12は水素原子または置換基を表し、Ｒ11は置換基を表す。］
一般式（２）
Ｍ（Ｘ1）m（Ｘ2）l・（Ｗ1）s
［式中、ＭはＮｉ、Ｃｏ、Ｚｎ又はＣｕの２価イオンを表し、Ｘ1およびＸ2はそれぞれ独立に１座または２座配位子を表し、同一であっても異なっていても良く、Ｘ1とＸ2は連結していてもよい。ｍ、ｌ及びｓは０〜２の整数を表し、ｍ＋ｌ＞１である。（Ｗ1）sは電荷を中和させるのに必要な対イオンを表す。］
２．前記一般式（１）において、Ｚ2で表される環が下記一般式（３）で表されることを特徴とする前記１に記載のディスプレイ用前面フィルター。
【００１２】
【化２】
2008209462.tif 000003
【００１３】
［式中、Ｙ1は酸素原子、硫黄原子又は＝Ｃ（ＣＮ）Ｒ13を表す。Ｒ13はシアノ基、カルボン酸基、カルボン酸エステル基またはカルボンアミド基を表し、＊でＬ3と、＊＊でＺ1と結合する。］
３．前記一般式（１）において、Ｚ1で表される環が下記一般式（４）で表されることを特徴とする前記１又は２に記載のディスプレイ用前面フィルター。
【００１４】
【化３】
2008209462.tif 000004
【００１５】
［式中、Ｙ2は酸素原子、又は＝ＮＲ43を表し、Ｒ41〜Ｒ43は置換基を表し、Ｒ42とＲ43で結合して５又は６員環を形成してもよく、＊でＺ2と結合する。］
４．前記一般式（１）において、Ｚ1で表される環が下記一般式（５）で表されることを特徴とする前記１又は２に記載のディスプレイ用前面フィルター。
【００１６】
【化４】
2008209462.tif 000005
【００１７】
［式中、Ｒ51及びＲ52は置換基を表し、＊でＺ2と結合する。］
５．前記一般式（１）において、Ｚ1で表される環が下記一般式（６）で表されることを特徴とする前記１又は２に記載のディスプレイ用前面フィルター。
【００１８】
【化５】
2008209462.tif 000006
【００１９】
［式中、Ｒ61〜Ｒ64は水素原子又は置換基を表し、Ｒ61とＲ62又はＲ63とＲ64で結合して５又は６員環を形成してもよく、＊でＺ2と結合する。］
６．前記一般式（２）において、Ｍで表される２価の金属イオンがＣｕイオンであることを特徴とする前記１〜５の何れか１項記載のディスプレイ用前面フィルター。
【００２０】
７．前記一般式（２）において、Ｘ1又はＸ2で表される配位子の少なくとも１つが下記一般式（８）で表されることを特徴とする前記１〜６の何れか１項に記載のディスプレイ用前面フィルター。
【００２１】
【化６】
2008209462.tif 000007
【００２２】
［式中、Ｅ1は置換基を表し、Ｅ2はハメット置換基定数（σｐ）が０．１以上０．９以下の電子吸引性基を表し、Ｒ81は置換、無置換のアルキル基、置換、無置換のアリール基、置換、無置換の複素環基、置換、無置換のアルコキシ基、置換、無置換のアリールオキシ基、置換、無置換のアミノ基を表す。］
８．前記一般式（８）において、Ｅ1のハメット置換基定数（σｐ）が０．１以上０．９以下の電子吸引性基であることを特徴とする前記７に記載のディスプレイ用前面フィルター。
【発明の効果】
【００２３】
本発明によって、優れた分光吸収特性および耐候性、特に耐光性を有するディスプレイ用前面フィルターを提供することができた。
【発明を実施するための最良の形態】
【００２４】
以下、本発明の色素、金属イオン含有化合物及びバインダーをそれぞれ少なくとも１種含有するディスプレイ用前面フィルターについて説明するが、本発明はこれらに限定されない。
【００２５】
以下、前記一般式（１）〜（６）、（８）で各々表される構造について説明する。
【００２６】
《一般式（１）で表される化合物》
前記一般式（１）において、Ｑは５員または６員の含窒素ヘテロ環を形成するために必要な原子団を表し、Ｑは縮環していても置換基を有していてもよい。Ｚ1は５又は６員の複素環を形成するために必要な原子団を表し、置換基を有していてもよく、該置換基により縮環を形成してもよく、Ｚ2は４〜６員環を形成するために必要な原子団を表す。Ｌ1、Ｌ2、Ｌ3、Ｌ4及びＬ5はそれぞれ独立に無置換または置換基を有するメチン基を表す。ｎ１は０から４までの整数を表し、ｎ２は０または１であり、Ｒ及びＲ11は置換基を表し、Ｒ12は置換基を表す。
【００２７】
Ｑで形成されるヘテロ環の好ましい例としては、ベンゾチアゾール核、ベンゾオキサゾール核、ベンゾセレナゾール核、ベンゾテルラゾール核、２−キノリン核、４−キノリン核、ベンゾイミダゾール核、チアゾリン核、インドレニン核、オキサジアゾール核、チアゾール核、イミダゾール核が挙げられるが、さらに好ましくはベンゾチアゾール核、ベンゾオキサゾール核、ベンズイミダゾール核、ベンゾセレナゾール核、２−キノリン核、４−キノリン核、インドレニン核であり、特に好ましくはベンゾチアゾール核、ベンゾオキサゾール核、２−キノリン核、４−キノリン核、インドレニン核等である。
【００２８】
環上の置換基としては、カルボン酸、ホスホン酸、スルホン酸、ハロゲン（Ｆ、Ｃｌ、Ｂｒ、Ｉ）、シアノ、アルコキシ（メトキシ、エトキシ、メトキシエトキシなど）、アリールオキシ（フェノキシなど）、アルキル（メチル、エチル、シクロプロピル、シクロへキシル、トリフルオロメチル、メトキシエチル、アリル、ベンジルなど）、アルキルチオ（メチルチオ、エチルチオなど）、アルケニル（ビニル、１−プロペニルなど）、アリール（フェニル、チエニル、トルイル、クロロフェニルなど）などが挙げられる。
【００２９】
Ｚ1で表される５又は６員環としては、例えばベンゼン環、キノリン環、ピラゾリジンジオン環、バルビツール酸環、チオバルビツール酸環、イソオキサゾロン環、ピラゾロン環、ピリドン環、ロダニン環、ピロロトリアゾール環、ピラゾロトリアゾール環、ピラゾロピリミジン環、イミダゾール環、イミダゾロピラゾール環、ピロール環、ピリジン環、ピラジン環等を形成することが好ましい。更に好ましくは、前記一般式（４）〜（６）で表される構造である。
【００３０】
Ｚ2は炭素原子、酸素原子、窒素原子、硫黄原子および水素原子から選ばれる原子により構成された、４〜６員環を形成するために必要な原子団を表す。Ｚ2によって形成される環として好ましくは４又は５個の炭素によって骨格が形成される環であり、より好ましくは前記一般式（３）で表される環である。
【００３１】
前記一般式（３）において、Ｙ1は酸素原子、硫黄原子又は＝Ｃ（ＣＮ）Ｒ13を表し、Ｒ13はシアノ基、カルボン酸基、カルボン酸エステル基またはカルボンアミド基を表し、＊でＬ3と、＊＊でＺ1と結合する。Ｙ1は酸素原子であることが好ましい。
【００３２】
一般式（１）において、Ｌ1、Ｌ2、Ｌ3、Ｌ4及びＬ5はそれぞれ独立に置換基を有していてもよいメチン基を表す。置換基としては、置換、無置換のアルキル基（好ましくは炭素原子数１ないし１２、さらに好ましくは１ないし７のものであり、例えばメチル、エチル、プロピル、イソプロピル、シクロプロピル、ブチル、２−カルボキシエチル、ベンジルなど）、置換、無置換のアリール基（好ましくは炭素原子数６ないし１０、さらに好ましくは６ないし８のものであり、例えば、フェニル、トルイル、クロロフェニル、ｏ−カルボキシフェニル）、複素環基（例えば、ピリジル、チエニル、フラニル、ピリジル、バルビツール酸）、ハロゲン原子（例えば、塩素原子、臭素原子）、アルコキシ基（例えば、メトキシ、エトキシ等の各基）、アミノ基（好ましくは炭素原子数１ないし１２、さらに好ましくは６ないし１２あり、例えば、ジフェニルアミノ基、メチルフェニルアミノ基、４−アセチルピペラジン−１−イル基）、オキソ基などが挙げられる。これらのメチン基上の置換基は互いに連結してシクロペンテン環、シクロヘキセン環、スクアリリウム環などの環を形成してもよく、あるいは助色団と環を形成することもできる。
【００３３】
ｎ１は０から４までの整数を表し、好ましくは０から３であり、更に好ましくは０から２である。ｎ２は０または１である。ｐは０から３までの整数を表し、好ましくは０から２であり、更に好ましくは１から２である。
【００３４】
Ｒは水素原子または置換基を表す。置換基として好ましくは置換基を有してもよい芳香族基または置換基を有していてもよい脂肪族基であり、芳香族基の炭素原子数は好ましくは１〜１６、更に好ましくは５又は６である。
【００３５】
脂肪族基の炭素原子数は好ましくは１〜１８、更に好ましくは２〜１０である。
【００３６】
無置換の脂肪族基および芳香族基としては、メチル基、エチル基、ｎ−プロピル基、ｎ−ブチル基、ｎ−オクチル基、フェニル基、ナフチル基等が挙げられる。
【００３７】
Ｒ11は置換基を表し、Ｒ12は水素原子または置換基を表し、Ｒ11及びＲ12で表される置換基としては、置換可能なものであれば特に限定はないが、アルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基、トリフルオロメチル基等）、シクロアルキル基（例えば、シクロペンチル基、シクロヘキシル基等）、アルケニル基（例えば、ビニル基、アリル基等）、アルキニル基（例えば、エチニル基、プロパルギル基等）、アリール基（例えば、フェニル基、ナフチル基等）、ヘテロアリール基（例えば、フリル基、チエニル基、ピリジル基、ピリダジル基、ピリミジル基、ピラジル基、トリアジル基、イミダゾリル基、ピラゾリル基、チアゾリル基、ベンゾイミダゾリル基、ベンゾオキサゾリル基、キナゾリル基、フタラジル基等）、ヘテロ環基（複素環基とも呼び、例えば、ピロリジル基、イミダゾリジル基、モルホリル基、オキサゾリジル基等）、アルコキシ基（例えば、メトキシ基、エトキシ基、プロピルオキシ基、ペンチルオキシ基、ヘキシルオキシ基、オクチルオキシ基、ドデシルオキシ基等）、シクロアルコキシ基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オク���ルカルボニルアミノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基（例えば、メチルスルホニル基、エチルスルホニル基、ブチルスルホニル基、シクロヘキシルスルホニル基、２−エチルヘキシルスルホニル基、ドデシルスルホニル基等）、アリールスルホニル基（フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、シアノ基、ニトロ基、ハロゲン原子（例えば、フッ素原子、塩素原子、臭素原子等）などが挙げられる。またこれらは更に同様の置換基よって置換されても良い。
【００３８】
Ｒ11として好ましくはアルキル基、アリール基、複素環基、ヘテロアリール基、アルコキシ基、スルファモイル基、ウレイド基、アミノ基、アミド基、アシル基、アルコキシカルボニル基、カルバモイル基、シアノ基、ハロゲン原子等が挙げられるが、更に好ましくはアルキル基、アリール基、アルコキシカルボニル基、カルバモイル基、シアノ基、アミド基である。
【００３９】
Ｒ12として好ましくはＲ11と同様な基が挙げられ、更に別の基により置換されていても良い。特に、耐光性改良の点で、Ｒ12はキレート可能な基が好ましい。
【００４０】
キレート可能な基とは非共有電子対を有する原子を含有する置換基を表し、具体的には複素環基（ピリジン環、ピラジン環、ピラゾール環、キノリン環等）、ヒドロキシ基、カルボニル基、オキシカルボニル基、カルバモイル基、アルコキシ基、複素環オキシ基、カルボニルオキシ基、ウレタン基、スルホニルオキシ基、アミノ基、イミノ基、スルホニルアミノ基、スルファモイルアミノ基、アシルアミノ基、ウレイド基、スルホニル基、スルファモイル基、アルキルチオ基、アリールチオ基、および複素環チオ基等が挙げられる。
【００４１】
好ましい置換基としてはヒドロキシ基、カルボニル基、オキシカルボニル基、カルバモイル基、アルコキシ基、カルボニルオキシ基、ウレタン基、スルホニルオキシ基、アミノ基、イミノ基、スルホニルアミノ基、アシルアミノ基、ウレイド基アルキルチオ基、アリールチオ基が挙げられ。更に好ましい置換基としてはヒドロキシ基、カルボニル基、カルバモイル基、アルコキシ基、スルホニルアミノ基、アシルアミノ基、複素環等が挙げられる。
【００４２】
また、Ｒ12がキレート可能な基である場合として好ましくは下記一般式（７）で表される基が挙げられる。
【００４３】
【化７】
2008209462.tif 000008
【００４４】
一般式（７）において、Ｗは＝Ｎ−又は＝Ｃ（ＯＲ71）−を表し、Ｚ3は５又は６員環を形成するために必要な原子団を表し、置換基を有していても良く、Ｒ71は置換基を表し、＊でＺ1と結合する。
【００４５】
Ｒ71は前記Ｒ11と同義であるが、好ましくはアルキル基、アリール基、複素環基、アシル基等が挙げられ、更に好ましくはアルキル基、複素環基が挙げられる。
【００４６】
Ｚ3で形成される５又は６員環として好ましくはベンゼン環、ナフタレン環、キノリン環、ピリジン環、ピラジン環、ピリミジン環、ピラゾール環、ピロール環、イミダゾール環等が挙げられるが、更に好ましくはベンゼン環、キノリン環、ピリジン環、ピラジン環、ピラゾール環が挙げられる。
【００４７】
《一般式（２）で表される化合物》
一般式（２）において、ＭはＮｉ、Ｃｏ、Ｚｎ又はＣｕの２価イオンを表し、好ましくはＣｏ、Ｚｎ又はＣｕであり、より好ましくはＺｎ又はＣｕであり、最も好ましくはＣｕである。（一部だぶっててる所がありました）
Ｘ1およびＸ2はそれぞれ独立に１座または２座配位子を表し、同一であっても異なっていても良く、Ｘ1とＸ2は連結していてもよい。ｍ、ｌ及びｓは０〜２の整数を表し、ｍ＋ｌ＞１である。（Ｗ1）sは電荷を中和させるのに必要な対イオンを表す。
【００４８】
Ｘ1及びＸ2の具体例としては、例えば、特開２０００−２５１９５７号、同２０００−３１１７２３号、同２０００−３２３１９１号、同２００１−６７６０号、同２００１−５９０６２号、同２００１−６０４６７号の各公報等に記載されているようなものが挙げられる。
【００４９】
具体的にはハロゲンイオン、水酸イオン、アンモニア、ピリジン、アミン（たとえばメチルアミン、ジエチルアミン、トリブチルアミン等）、シアン化物イオン、シアン酸イオン、チオラートイオン、チオシアン酸イオン、およびビピリジン類、アミノポリカルボン酸類、８−ヒドロキシキノリン等の各種のキレート配位子が挙げられ、キレート配位子については上野景平著「キレート化学」等に例示されている。
【００５０】
１座配位子としてはアシル基、カルボニル基、チオシアネート基、イソシアネート基、シアネート基、イソシアネート基、ハロゲン原子、シアノ基、アルキルチオ基、アリールチオ基、アルコキシ基又はアリールオキシ基で配位する配位子、或いはジアルキルケトン又はカルボンアミドからなる配位子が好ましい。
【００５１】
２座配位子としてはアシルオキシ基、オキザリレン基、アシルチオ基、チオアシルオキシ基、チオアシルチオ基、アシルアミノオキシ基、チオカルバメート基、ジチオカルバメート基、チオカルボネート基、ジチオカルボネート基、トリチオカルボネート基、アルキルチオ基又はアリールチオ基で配位する配位子、或いはジアルキルケトン又はカルボンアミドからなる配位子が好ましい。
【００５２】
以下に具体例を示すが、本発明はこれらに限定されることはない。尚、ここに示す構造式は幾つも取り得る共鳴構造の中の１つの極限構造に過ぎず、共有結合（−で示す）と配位結合（…で示す）の区別も形式的なもので、絶対的な区別を表すものではない。
【００５３】
【化８】
2008209462.tif 000009
【００５４】
【化９】
2008209462.tif 000010
【００５５】
【化１０】
2008209462.tif 000011
【００５６】
【化１１】
2008209462.tif 000012
【００５７】
また、前記一般式（８）で表される化合物も配位子として更に好ましい。
【００５８】
一般式（８）において、Ｅ1は置換基を表し、Ｅ2はハメット置換基定数（σｐ）が０．１以上０．９以下の電子吸引性基を表し、Ｒ81はアルキル基、アリール基、複素環基、アルコキシ基、アリールオキシ基、アミノ基を表し、置換基を有していてもよい。
【００５９】
Ｅ1及びＥ2で表されるσｐ値が０．１以上０．９以下の置換基について説明する。
【００６０】
ここでいうハメットの置換基定数σｐの値としては、Ｈａｎｓｃｈ，Ｃ．Ｌｅｏらの報告（例えば、Ｊ．Ｍｅｄ．Ｃｈｅｍ．１６、１２０７（１９７３）；ｉｂｉｄ．２０、３０４（１９７７））に記載の値を用いるのが好ましい。
【００６１】
例えば、σｐの値が０．１０以上の置換基または原子としては、塩素原子、臭素原子、ヨウ素原子、カルボキシル基、シアノ基、ニトロ基、ハロゲン置換アルキル基（例えばトリクロロメチル、トリフルオロメチル、クロロメチル、トリフルオロメチルチオメチル、トリフルオロメタンスルホニルメチル、パーフルオロブチル等の各基）、脂肪族アシル基、芳香族アシル基又は複素環アシル基（例えばホルミル、アセチル、ベンゾイル）、脂肪族スルホニル基、芳香族スルホニル基もしくは複素環スルホニル基（例えばトリフルオロメタンスルホニル、メタンスルホニル、ベンゼンスルホニル等の各基）、カルバモイル基（例えばカルバモイル、メチルカルバモイル、フェニルカルバモイル、２−クロロ−フェニルカルバモイル等の各基）、アルコキシカルボニル基（例えばメトキシカルボニル、エトキシカルボニル、ジフェニルメチルカルボニル等の各基）、置換芳香族基（例えばペンタクロロフェニル、ペンタフルオロフェニル、２，４−ジメタンスルホニルフェニル、２−トリフルオロメチルフェニル）、複素環残基（例えば２−ベンゾオキサゾリル、２−ベンズチアゾリル、１−フェニル−２−ベンズイミダゾリル、１−テトラゾリル）、アゾ基（例えばフェニルアゾ）、ジトリフルオロメチルアミノ基、トリフルオロメトキシ基、アルキルスルホニルオキシ基（例えばメタンスルホニルオキシ）、アシロキシ基（例えばアセチルオキシ、ベンゾイルオキシ）、アリールスルホニルオキシ基（例えばベンゼンスルホニルオキシ）、ホスホリル基（例えばジメトキシホスホニル、ジフェニルホスホリル）、スルファモイル基（例えば、Ｎ−エチルスルファモイル、Ｎ，Ｎ−ジプロピルスルファモイル、Ｎ−（２−ドデシルオキシエチル）スルファモイル、Ｎ−エチル−Ｎ−ドデシルスルファモイル、Ｎ，Ｎ−ジエチルスルファモイル）などが挙げられる。
【００６２】
また、σｐの値が０．３５以上の置換基としてはシアノ基、ニトロ基、カルボキシル基、フッ素置換アルキル基（例えば、トリフルオロメチル、パーフルオロブチル）、脂肪族・芳香族もしくは複素環アシル基（例えば、アセチル、ベンゾイル、ホルミル）、脂肪族・芳香族もしくは複素環スルホニル基（例えば、トリフルオロメタンスルホニル、メタンスルホニル、ベンゼンスルホニル）、カルバモイル基（例えば、カルバモイル、メチルカルバモイル、フェニルカルバモイル、２−クロロ−フェニルカルバモイル）、アルコキシカルボニル基（例えば、メトキシカルボニル、エトキシカルボニル、ジフェニルメチルカルボニル）、弗素又はスルホニル基置換芳香族基（例えば、ペンタフルオロフェニル、２，４−ジメタンスルホニルフェニル）、複素環残基（例えば、１−テトラゾリル）、アゾ基（例えば、フェニルアゾ）、アルキルスルホニルオキシ基（例えば、メタンスルホニルオキシ）、ホスホリル基（例えば、ジメトキシホスホリル、ジフェニルホスホリル）、スルファモイル基などが挙げられる。
【００６３】
σｐの値が０．６０以上の置換基としては、シアノ基、ニトロ基、脂肪族・芳香族もしくは複素環スルホニル基（例えば、トリフルオロメタンスルホニル、ジフルオロメタンスルホニル、メタンスルホニル、ベンゼンスルホニル）などが挙げられる。
【００６４】
Ｅ1で表される置換基としては前記一般式（１）におけるＲ11と同義であるが、好ましくはアルキル基、アリール基、複素環基、カルボニル基、シアノ基、アルコキシカルボニル基、アルキルスルホニル基、アルキルスルホニルオキシ基等が挙げられるが好ましくは電子吸引性基である。
【００６５】
Ｅ1及びＥ2として好ましくはハロゲン化アルキル基（特にフッ素置換アルキル基）、カルボニル基、シアノ基、アルコキシカルボニル基、アルキルスルホニル基、アルキルスルホニルオキシ基等が挙げられる。
【００６６】
Ｒ81の好ましい置換基としては炭素数２〜２０のアルキル基、炭素数２〜２０のアルコキシ基、アリールオキシ基、アミノ基が挙げられ、更に好ましくは炭素数４〜１８のアルキル基又は炭素数４〜１８のアルコキシ基、アリールオキシ基、である。最も好ましくは炭素数６〜１６のアルコキシ基である。
【００６７】
以下に一般式（８）で示される配位子の具体例を示すが本発明はこれらに限定されることはない。
【００６８】
【化１２】
2008209462.tif 000013
【００６９】
【化１３】
2008209462.tif 000014
【００７０】
【化１４】
2008209462.tif 000015
【００７１】
【化１５】
2008209462.tif 000016
【００７２】
【化１６】
2008209462.tif 000017
【００７３】
【化１７】
2008209462.tif 000018
【００７４】
（Ｗ1）sは電荷を中和させるのに必要な対イオンを表し、例えば、ある色素が陽イオン、陰イオンであるか、あるいは正味のイオン電荷を持つかどうかは、その金属、配位子、および置換基に依存する。置換基が解離性基を有する場合、解離して負電荷を持っても良く、この場合にも分子全体の電荷は（Ｗ1）sによって中和される。典型的な陽イオンは無機または有機のアンモニウムイオン（例えばテトラアルキルアンモニウムイオン、ピリジニウムイオン）、アルカリ金属イオンおよびプロトンであり、一方、陰イオンは具体的に無機陰イオンあるいは有機陰イオンのいずれであってもよく、例えば、ハロゲン陰イオン、（例えば、フッ化物イオン、塩化物イオン、臭化物イオン、ヨウ化物イオン）、置換アリールスルホン酸イオン（例えば、ｐ−トルエンスルホン酸イオン、ｐ−クロロベンゼンスルホン酸イオン）、アリールジスルホン酸イオン（例えば、１，３−ベンゼンジスルホン酸イオン、１，５−ナフタレンジスルホン酸イオン、２，６−ナフタレンジスルホン酸イオン）、アルキル硫酸イオン（例えば、メチル硫酸イオン）、硫酸イオン、チオシアン酸イオン、過塩素酸イオン、テトラフルオロホウ酸イオン、ヘキサフルオロホスフェートイオン、ピクリン酸イオン、酢酸イオン、トリフルオロメタンスルホン酸イオン等が挙げられる。
【００７５】
一般式（２）で表される化合物の添加量は色素に対して０．５〜２０倍モルの範囲で添加することができる。さらに、０．５〜１０倍モルであることが好ましく、更に好ましくは０．５〜５倍モルである。併用する色素にもよるが、０．５倍モルより少ないと耐光性が著しく低下することがある。
【００７６】
この様な銅化合物としては例えば、酢酸銅、ステアリン酸銅、２−エチルヘキサン酸銅、硫酸銅、塩化第２銅など、ニッケル化合物としては例えば酢酸ニッケル、ステアリン酸ニッケル、２−エチルヘキサン酸ニッケルなど、コバルト化合物としては、酢酸コバルト、コバルトアセチルアセトナートなど、亜鉛化合物としてはジメチルジチオカルバミン酸亜鉛、ギ酸亜鉛、オレイン酸亜鉛などが挙げられる。
【００７７】
《一般式（４）について》
一般式（４）において、Ｙ2は酸素原子又は＝ＮＲ43を表し、Ｒ41〜Ｒ43は置換基を表し、Ｒ42とＲ43で結合して５又は６員環を形成してもよく、＊でＺ2と結合する。
【００７８】
Ｒ41〜Ｒ43で表される置換基は一般式（１）におけるＲ11と同義であり、好ましくはアルキル基、アリール基、複素環基、ヘテロアリール基、カルバモイル基、シアノ基、アルコキシカルボニル基等が挙げられる。
【００７９】
Ｒ42とＲ43が結合して形成される縮環としては例えばピラゾロトリアゾール、ピラゾロイミダゾール、ピラゾロピリミジン−５−オン、ピラゾロピリミジン−７−オンなどが挙げられるがこれに限定されない。
【００８０】
一般式（４）として好ましくは下記一般式（４−１）〜（４−４）が挙げられるが、更に好ましくは一般式（４−２）〜（４−４）が挙げられる。
【００８１】
【化１８】
2008209462.tif 000019
【００８２】
前記一般式（４−１）〜（４−４）において、Ｒ42〜Ｒ47は一般式（１）におけるＲ11と同義である。
【００８３】
Ｒ42として好ましくはアルキル基、アリール基、複素環基、ヘテロアリール基、アシル基、等が挙げられるが、更に好ましくはアリール基、複素環基、ヘテロアリール基、アシル基が挙げられ、キレート可能な基（一般式（７）を含む）を有していても良い。
【００８４】
Ｒ44及びＲ45として好ましくはアルキル基、アリール基、複素環基、ヘテロアリール基等が挙げられるが、更に好ましくはアリール基、複素環基、ヘテロアリール基が挙げられ、キレート可能な基（一般式（７）を含む）を有していることが好ましい。
【００８５】
Ｒ46及びＲ47として好ましくはアルキル基、アリール基、複素環基、ヘテロアリール基、アシル基、アミド基、アルコキシカルボニル基、ハロゲン原子等が挙げられるが、更に好ましくはアルキル基、アリール基、複素環基、ヘテロアリール基、アルコキシカルボニル基が挙げられ、キレート可能な基（一般式（７）を含む）を有していることが好ましい。
【００８６】
《一般式（５）について》
一般式（５）において、Ｒ51及びＲ52は置換基を表し、＊でＺ2と結合する。
【００８７】
Ｒ51及びＲ52で表される置換基は一般式（１）におけるＲ11と同義であり、好ましくはアルキル基、アリール基、複素環基、ヘテロアリール基、ウレイド基、アミド基、スルファモイル基、アルコキシ基、アリールオキシ基等が挙げられるが更に好ましくはアリール基、複素環基、ヘテロアリール基、アミド基、スルファモイル基、アルコキシ基等が挙げられ、キレート可能な基（一般式（７）を含む）を有していても良い。
【００８８】
《一般式（６）について》
一般式（６）において、Ｒ61〜Ｒ64は水素原子又は置換基を表し、Ｒ61とＲ62又はＲ63とＲ64で結合して５又は６員環を形成してもよく、＊でＺ2と結合する。
【００８９】
Ｒ61〜Ｒ64で表される置換基は一般式（１）におけるＲ11と同義であり、好ましくは水素原子、アルキル基、アリール基、複素環基、ヘテロアリール基、ウレイド基、アミド基、スルファモイル基、アルコキシ基、アリールオキシ基、ハロゲン原子等が挙げられるが更に好ましくは水素原子、アルキル基、複素環基、ヘテロアリール基、アミド基、スルファモイル基等が挙げられ、キレート可能な基（一般式（７）を含む）を有していても良い。
【００９０】
Ｒ61とＲ62又はＲ63とＲ64で結合して５又は６員環を形成する事も好ましく、例えばナフタレン環、キノリン環、インドール環、ベンゾチアゾール環などが挙げられるが好ましくはキノリン環、インドール環である。
【００９１】
以下に、前記一般式（１）で表される本発明に係る色素及び一般式（２）で表される金属イオン含有化合物の代表的な具体例を挙げるが、本発明はこれに限定されるものではない。
【００９２】
【化１９】
2008209462.tif 000020
【００９３】
【化２０】
2008209462.tif 000021
【００９４】
【化２１】
2008209462.tif 000022
【００９５】
【化２２】
2008209462.tif 000023
【００９６】
【化２３】
2008209462.tif 000024
【００９７】
【化２４】
2008209462.tif 000025
【００９８】
【化２５】
2008209462.tif 000026
【００９９】
【化２６】
2008209462.tif 000027
【０１００】
【化２７】
2008209462.tif 000028
【０１０１】
【化２８】
2008209462.tif 000029
【０１０２】
【化２９】
2008209462.tif 000030
【０１０３】
【化３０】
2008209462.tif 000031
【０１０４】
【化３１】
2008209462.tif 000032
【０１０５】
【化３２】
2008209462.tif 000033
【０１０６】
【化３３】
2008209462.tif 000034
【０１０７】
【化３４】
2008209462.tif 000035
【０１０８】
【化３５】
2008209462.tif 000036
【０１０９】
【化３６】
2008209462.tif 000037
【０１１０】
【化３７】
2008209462.tif 000038
【０１１１】
【化３８】
2008209462.tif 000039
【０１１２】
【化３９】
2008209462.tif 000040
【０１１３】
【化４０】
2008209462.tif 000041
【０１１４】
【化４１】
2008209462.tif 000042
【０１１５】
【化４２】
2008209462.tif 000043
【０１１６】
【表１】
2008209462.tif 000044
【０１１７】
【表２】
2008209462.tif 000045
【０１１８】
本発明に係る前記一般式（１）で表される色素は、例えば、特開平６−２５０３５７号、特開昭６３−２２６６５３号、英国特許１，２５２，４１８号、特開昭６４−６３１９４号、特開平３−２０５１８９号、特開平３−２２６７５０号、英国特許１，１８３，５１５号等、特開平４−１９０３４８号等、同３−２８５９５９号、特開２０００−２８５９７８号、特開２０００−３４５０５９号、特開２００４−９９７１２、特許第３０７８３９８等に記載された従来公知の方法を参考にして合成することができ、一般式（８）で表される金属イオン含有化合物の配位子は特開２００２−３３２２５９号、同２００３−２３７２４６号等を参考にして合成することができる。
【０１１９】
以下に具体的に一般式（１）及び（２）で表される化合物の合成法の一例を示すが、その他の化合物も同様にして合成することが可能であり、合成法としては、これらに限定されない。
【０１２０】
〔合成例１〕
《Ｄ−２２の合成》
【０１２１】
【化４３】
2008209462.tif 000046
【０１２２】
＜中間体３の合成＞
中間体２：５．４３ｇに１−ブタノール：５０ｍｌとトリエチルアミン：４．０４ｇを加え６０℃で撹拌溶解させる。次に中間体１：８．００ｇを１−ブタノール：２０ｍｌに溶解したものを１時間かけて滴下する。滴下終了後、２時間同温度で撹拌した後、濃縮し、酢酸エチル：２００ｍｌに溶解し分液した後、中和、水洗し濃縮する。濃縮物をカラムクロマトグラフィーにて精製した。次に濃縮物をアセトン：２００ｍｌに溶解し、２Ｎ−ＨＣｌ：７０ｍｌを加えて６時間加熱還流した。反応液を１００ｍｌまで濃縮し、水：３００ｍｌ中へ滴下し析出する結晶を濾過し、中間体３：５．５２ｇを得た。ＭＡＳＳ、Ｈ−ＮＭＲ、ＩＲスペクトルによって同定し、目的物であることを確認した。
【０１２３】
＜Ｄ−２２の合成＞
中間体３：３．６７ｇ、中間体４：２．８６ｇに１−ブタノール：４０ｍｌとトルエン：４０ｍｌを加えて８時間加熱還流した。反応液を冷却し、析出する結晶を濾過し、Ｄ−２２：４．８３ｇを得た。ＭＡＳＳ、Ｈ−ＮＭＲ、ＩＲスペクトルによって同定し、目的物であることを確認した。
【０１２４】
〔合成例２〕
《Ｄ−８１の合成》
【０１２５】
【化４４】
2008209462.tif 000047
【０１２６】
中間体５：３．８７ｇ、中間体６：２．５１ｇに１−ブタノール：４０ｍｌとトルエン：４０ｍｌを加えて８時間加熱還流した。反応液を冷却し、析出する結晶を濾過し、Ｄ−８１：５．０６ｇを得た。ＭＡＳＳ、Ｈ−ＮＭＲ、ＩＲスペクトルによって同定し、目的物であることを確認した。
【０１２７】
〔合成例３〕
《Ｄ−１１１の合成》
【０１２８】
【化４５】
2008209462.tif 000048
【０１２９】
中間体７：３．２３ｇ、中間体８：５．００ｇに１−ブタノール：４０ｍｌとトルエン：４０ｍｌを加えて８時間加熱還流した。反応液を濃縮、更にカラムクロマトグラフィーにて精製し、Ｄ−１１１：６．８１ｇを得た。ＭＡＳＳ、Ｈ−ＮＭＲ、ＩＲスペクトルによって同定し、目的物であることを確認した。
【０１３０】
〔合成例４〕
《ＭＳ−４１の合成》
【０１３１】
【化４６】
2008209462.tif 000049
【０１３２】
＜中間体１１（Ｘ−１１６）の合成＞
中間体９：３５．０ｇに攪拌しながらアセトニトリル：２００ｍｌ、塩化カルシウム：２６．３ｇ及びトリエチルアミン：３６．３ｇを順次加えて１５℃まで冷却する。次に内温を２０℃以下に保ちながら中間体１０：３２．０ｇを滴下し、室温で２時間反応させる。酢酸エチル：２００ｍｌと水：１００ｍｌを加え抽出し、中和、水洗し濃縮する。濃縮物をカラムクロマトグラフィーにて精製し、中間体１１：４５．２ｇを得た。ＭＡＳＳ、Ｈ−ＮＭＲ、ＩＲスペクトルによって同定し、目的物であることを確認した。
【０１３３】
＜ＭＳ−４１の合成＞
塩化銅２水和物：２．７３ｇに水：５０ｍｌを加え溶解し、中間体１１：１０．２７ｇにメタノール：５ｍｌ加えた溶液を攪拌しながら滴下し、析出する結晶を濾過した。アセト二トリルで再結晶し、ＭＳ−４１：９．２０ｇを得た。ＭＡＳＳスペクトル及び元素分析によって同定し、目的物であることを確認した。
【０１３４】
本発明の色素および金属イオン含有化合物は、ディスプレイ用前面フィルターとして供するにあたり、バインダー（分散剤）との組成物、もしくはこれに更に溶媒を加えた組成物として用いられることが好ましい。
【０１３５】
バインダーとしては、（メタ）アクリレート系樹脂、ポリエステル系樹脂、ポリアミド系樹脂、ポリイミド系樹脂、ポリスチレン系樹脂、ポリエポキシ系樹脂、ポリエステル系樹脂、アミノ系樹脂、フッ素系樹脂、フェノール系樹脂、ポリウレタン系樹脂、ポリエチレン系樹脂、ポリ塩化ビニル系樹脂、ポリビニルアルコール系樹脂、ポリエーテル系樹脂、ポリエーテルケトン系樹脂、ポリフェニレンスルフィド樹脂、ポリカーボネート系樹脂、アラミド樹脂などが挙げられるが、好ましくは（メタ）アクリレート系樹脂、ポリスチレン系樹脂、ポリエチレン系樹脂、ポリ塩化ビニル系樹脂、ポリビニルアルコール系樹脂などが好ましく用いられ、最も好ましくは（メタ）アクリレート系樹脂、ポリスチレン系樹脂である。また、これらの共重合体も同様に好ましい。
【０１３６】
（メタ）アクリレート系樹脂とは、種々のメタクリレート系モノマー、もしくはアクリレート系モノマーを単独重合、もしくは共重合することにより合成され、モノマー種及びモノマー組成比を種々変えることによって、望みの（メタ）アクリレート系樹脂を得ることができる。
【０１３７】
また本発明においては、（メタ）アクリレート系モノマーと一緒に（メタ）アクリレート系モノマー以外の不飽和二重結合を有する共重合可能なモノマーと共に共重合しても使用可能であり、更に本発明においては、ポリ（メタ）アクリレート系樹脂と一緒に他の複数の樹脂を混合しても使用可能である。
【０１３８】
本発明において用いられる（メタ）アクリレート系樹脂を形成するモノマー成分としては、例えば、（メタ）アクリル酸、メチル（メタ）アクリレート、エチル（メタ）アクリレート、プロピル（メタ）アクリレート、ブチル（メタ）アクリレート、イソプロピル（メタ）アクリレート、イソブチル（メタ）アクリレート、ｔ−ブチル（メタ）アクリレート、ステアリル（メタ）アクリレート、２−ヒドロキシエチル（メタ）アクリレート、アセトアセトキシエチル（メタ）アクリレート、ジメチルアミノエチル（メタ）アクリレート、２−ヒドロキシプロピル（メタ）アクリレート、ジ（エチレングリコール）エチルエーテル（メタ）アクリレート、エチレングリコールメチルエーテル（メタ）アクリレート、イソボニル（メタ）アクリレート、塩化エチルトリメチルアンモニウム（メタ）アクリレート、トリフルオロエチル（メタ）アクリレート、オクタフルオロペンチル（メタ）アクリレート、２−アセトアミドメチル（メタ）アクリレート、２−メトキシエチル（メタ）アクリレート、２−ジメチルアミノエチル（メタ）アクリレート、３−トリメトキシシランプロピル（メタ）アクリレート、ベンジル（メタ）アクリレート、トリデシル（メタ）アクリレート、４−ヒドロキシブチル（メタ）アクリレート、テトラヒドロフルフリル（メタ）アクリレート、ドデシル（メタ）アクリレート、オクタデシル（メタ）アクリレート、２−ジエチルアミノエチル（メタ）アクリレート、２−エチルヘキシル（メタ）アクリレート、シクロヘキシル（メタ）アクリレート、フェニル（メタ）アクリレート、グリシジル（メタ）アクリレートなどが挙げられるが、好ましくは（メタ）アクリル酸、メチル（メタ）アクリレート、エチル（メタ）アクリレート、プロピル（メタ）アクリレート、ブチル（メタ）アクリレート、ステアリル（メタ）アクリレート、２−ヒドロキシエチル（メタ）アクリレート、アセトアセトキシエチル（メタ）アクリレート、ベンジル（メタ）アクリレート、トリデシル（メタ）アクリレート、ドデシル（メタ）アクリレート、２−エチルヘキシル（メタ）アクリレートである。
【０１３９】
ポリスチレン系樹脂とはスチレンモノマーの単独重合物、あるいはスチレンモノマーと共重合可能な他の不飽和二重結合を有するモノマーを共重合したランダム共重合体、ブロック共重合体、グラフト共重合体が挙げられる。
【０１４０】
更に、かかるポリマーに他のポリマーを配合したブレンド物やポリマーアロイも含まれる。前記スチレンモノマーの例としては、スチレン、α−メチルスチレン、α−エチルスチレン、α−メチルスチレン−ｐ−メチルスチレン、ｏ−メチルスチレン、ｍ−メチルスチレン、ｐ−メチルスチレン、などの核アルキル置換スチレン、ｏ−クロルスチレン、ｍ−クロルスチレン、ｐ−クロルスチレン、ｐ−ブロモスチレン、ジクロルスチレン、ジブロモスチレン、トリクロルスチレン、トリブロモスチレンなどの核ハロゲン化スチレンなどが挙げられるが、この中でスチレン、α−メチルスチレンが好ましい。
【０１４１】
これらを単独重合、もしくは共重合することによって本発明で用いられる樹脂は合成され、例えば、ベンジルメタクリレート／エチルアクリレート、あるいはブチルアクリレート等の共重合体樹脂、またメチルメタクリレート／２−エチルヘキシルメタクリレート等の共重合体樹脂、またメチルメタクリレート／メタクリル酸／ステアリルメタクリレート／アセトアセトキシエチルメタクリレートの共重合体樹脂、またスチレン／アセトアセトキシエチルメタクリレート／ステアリルメタクリレートの共重合体樹脂、また、スチレン／２−ヒドロキシエチルメタクリレート／ステアリルメタクリレートの共重合体、更には、２−エチルヘキシルメタクリレート／２−ヒドロキシエチルメタクリレート等の共重合体樹脂等が例として挙げられる。
【０１４２】
《ディスプレイ用前面フィルター》
本発明のディスプレイ用前面フィルターは、基材中に本発明の色素、金属イオン含有化合物（色素混合物とも記載する）およびバインダーをそれぞれ少なくとも１種を含有することを特徴とする。本発明でいうディスプレイ用前面フィルターに含有するとは、適当な基材の内部に含有されることは勿論、基材の表面に塗布した状態、基材と基材の間に挟まれた状態等でディスプレイ用前面フィルターとして供する事を意味する。
【０１４３】
本発明におけるディスプレイ用前面フィルターは、可視域に吸収極大を少なくとも一つ有する事が特徴であって、いわゆるカラーフィルターとして知られるような、ＲＧＢ三色を１組として格子状に多数並び全体として四角形に配置され、ＣＣＤイメージセンサなど固体撮像素子、あるいは液晶を使用したカラーディスプレイに用いられる部品のように特定の色の光を透過させ、それ以外を遮るものではなく、特定の波長域の光を減色させる、あるいは遮り、それ以外の光は透過させるために用いられるものである。
【０１４４】
また、本発明におけるディスプレイ用前面フィルターは、プラズマディスプレイや有機ＥＬディスプレイのような自発光型表示装置の前面に配置され、色調補整や不要な波長域の発光を遮るために用いられる。
【０１４５】
このために本発明のディスプレイ用前面フィルターは可視領域に少なくとも一つの吸収極大を有することが特徴である。
【０１４６】
これを実現するために本発明の色素は、色素単独もしくは本発明の金属イオン含有化合物共存下において、溶液状態において可視領域に吸収極大を有することが特徴であり、より好ましくは色調調整のために４５０〜６２０ｎｍに吸収極大を有することが好ましく、特にネオン発光をカットするためには５６０〜６２０ｎｍに吸収極大を有することが好ましく、５８０〜６１０ｎｍに吸収極大を有することがより好ましい。
【０１４７】
基材としては、透明樹脂板、透明フィルム、透明ガラス等が挙げられ、波長４００〜７００ｎｍの光線透過率が４０％以上の透明性があれば特に制限はない。
【０１４８】
例えば、ポリイミド、ポリスルフォン（ＰＳＦ）、ポリエーテルスルフォン（ＰＥＳ）、ポリエチレンテレフタレート（ＰＥＴ）、ポリメチレンメタクリレート（ＰＭＭＡ）、ポリカーボネート（ＰＣ）、ポリエーテルエーテルケトン（ＰＥＥＫ）、ポリプロピレン（ＰＰ）、トリアセチルセルロース（ＴＡＣ）等が挙げられる。特に、ポリエチレンテレフタレート（ＰＥＴ）及びトリアセチルセルロース（ＴＡＣ）、ポリメタクリル酸メチル（ＰＭＭＡ）等のアクリル樹脂、ポリカーボネート樹脂等が好ましく用いられる。
【０１４９】
基材の厚さは、ある程度の機械的強度があれば特に制限はないが、通常は、２０μｍ〜１０ｍｍであり、２０μｍ〜１ｍｍが好ましく、２０μｍ〜２００μｍが特に好ましい。
【０１５０】
本発明のディスプレイ用前面フィルターを作製する方法としては、特に限定されるものではないが、
（１）透明粘着剤に含有させる方法
（２）高分子成形体へ含有させる方法
（３）高分子成形体又はガラス表面にコーティングする
方法等が挙げられる。
【０１５１】
（１）に挙げた透明粘着剤の具体的な例としては、アクリル系粘着剤、シリコーン系粘着剤、ウレタン系粘着剤、ポリビニルブチラール粘着剤（ＰＶＢ）、エチレン−酢酸ビニル系粘着剤（ＥＶＡ）等、ポリビニルエーテル、飽和無定形ポリエステル、メラミン樹脂等のシート状または液状の粘着剤等を挙げることができ、この中でもアクリル系粘着剤、ウレタン系粘着剤、ポリビニルブチラール系粘着剤が好ましい。
【０１５２】
色素の添加量は、通常１０ｐｐｍ〜３０質量％であり、１０ｐｐｍ〜２０質量％が好ましく、１０ｐｐｍ〜１０質量％が特に好ましい。
【０１５３】
（２）に挙げた高分子樹脂成形体へ含有させる方法としては、（Ａ）樹脂に色素混合物を混錬し、加熱成形する方法と（Ｂ）有機溶剤に、樹脂または樹脂モノマーと色素混合物を分散、溶解させ、キャスティング法により高分子成形体を作成する方法が挙げられる。
【０１５４】
（Ａ）で使用される樹脂としては、板またはフィルム作製した際に、できるだけ透明性の高いものが好ましく、具体的にはポリエチレンテレフタレート（ＰＥＴ）、ポリエーテルスルフォン（ＰＥＳ）、ポリエチレンナフタレート、ポリアリレート、ポリエーテルケトン、ポリカーボネート、ポリエチレン、ポリプロピレン、ナイロン６等のポリアミド、ポリイミド、トリアセチルセルロース等のセルロース樹脂、ポリウレタン、ポリテトラフルオロエチレン等のフッ素系樹脂、ポリ塩化ビニル等のビニル化合物、ポリアクリル酸、ポリアクリル酸エステル、ポリアクリロニトリル、ビニル化合物の付加重合体、ポリメタクリル酸、ポリメタクリル酸エステル、ポリ塩化ビニリデン等のビニリデン化合物、フッ化ビニリデン／トリフルオロエチレン共重合体、エチレン／酢酸ビニル共重合体等のビニル化合物又はフッ素系化合物の共重合体、ポリエチレンオキシド等のポリエーテル、エポキシ樹脂、ポリビニルアルコール、ポリビニルブチラール等を挙げることができる。
【０１５５】
加工条件としては、色素混合物をベース高分子の粉体或いはペレットに添加、混合し、１５０〜３５０℃に加熱、溶解させた後、成形して板を作製する方法、押し出し機でフィルム化する方法、押し出し機で原反を作製し、３０〜１２０℃で２〜５倍に１軸乃至２軸に延伸して、１０〜２００μｍ厚のフィルムにする方法、等が挙げられる。尚、混錬する際に可塑性等の通常の樹脂成形に用いる添加剤を加えても良い。
【０１５６】
（Ｂ）のキャスティング法では、樹脂又は樹脂モノマーの有機溶剤溶液もしくは有機溶剤に、色素混合物を添加・溶解させ、必要であれば可塑剤、重合開始剤、酸化防止剤を加え、必要とする面状態を有する金型やドラム上へ流し込み、溶剤揮発・乾燥又は重合・溶剤揮発・乾燥させることにより、板又はフィルムを製造することができる。
【０１５７】
使用される樹脂としては、脂肪族エステル系樹脂、アクリル系樹脂、メラミン系樹脂、ウレタン樹脂、芳香族エステル樹脂、ポリカーボネート樹脂、脂肪族ポリオレフィン樹脂、芳香族ポリオレフィン樹脂、ポリビニル系樹脂、ポリビニルアルコール樹脂、ポリビニル系変成樹脂（ＰＶＡ、ＥＶＡ等）或いはそれらの共重合樹脂の樹脂モノマーが挙げられる。
【０１５８】
溶媒としては、ハロゲン系、アルコール系、ケトン系、エステル系、脂肪族炭化水素系、芳香族炭化水素系、エーテル系溶媒、或いはそれらの混合物系等が挙げられる。
【０１５９】
（３）に挙げた高分子成形体又はガラス表面にコーティングする方法としては、色素混合物を樹脂及び有機系溶媒に溶解させて組成物とした後に塗料化する方法、未着色のアクリルエマルジョン塗料に色素混合物を微粉砕（５０〜５００ｎｍ）したものを分散させてアクリルエマルジョン系水性塗料にする方法等が挙げられる。塗料中には、酸化防止剤等の通常塗料に用いるような添加物を加えても良い。
【０１６０】
使用される樹脂としては、脂肪族エステル系樹脂、アクリル系樹脂、メラミン系樹脂、ウレタン系樹脂、芳香族エステル樹脂、ポリカーボネート樹脂、脂肪族ポリオレフィン樹脂、芳香族ポリオレフィン樹脂、ポリビニル系樹脂、ポリビニルアルコール樹脂、ポリビニル系変成樹脂（ＰＶＢ、ＥＶＡ等）或いはそれらの共重合樹脂等が挙げられる。
【０１６１】
溶媒としては、ハロゲン系、アルコール系、ケトン系、エステル系、脂肪族炭化水素系、芳香族炭化水素系、エーテル系溶媒、或いはそれらの混合物系等が挙げられる。
【０１６２】
組成物の濃度は、グラム吸光係数、コーティングの厚み、目的の吸収強度、目的の可視光透過率等によって異なるが、バインダー樹脂の質量に対して、通常、０．１ｐｐｍ〜３０質量％である。
【０１６３】
また、樹脂濃度は、塗料全体に対して、通常、１〜５０質量％である。
【０１６４】
上記の方法で作製した塗料は、基材上にバーコーダー、ブレードコーター、スピンコーター、リバースコーター、ダイコーター、或いはスプレー等のコーティング法等の公知の方法で薄膜を形成することにより、塗工することができる。
【０１６５】
さらに本発明のディスプレイ用前面フィルターには、電磁波シールド機能や近赤外線遮断機能を持たせることが好ましい。電磁波シールドとしては、銀薄膜を用いた積層体や銅を主として用いる金属のメッシュを用いることができる。銀薄膜を用いた積層体としては、酸化インジウム、酸化亜鉛、酸化チタン等の誘電体と銀を交互に、積層したようなものが好ましい。
【０１６６】
金属のメッシュとしては、繊維に金属を蒸着した繊維メッシュ、フォトリソグラフィーの技術を用いパターンを形成してエッチングによりメッシュを得るエッチングメッシュ等を使用することができる。
【０１６７】
また、金属を含有するインクによるパターニングを行う方法、ハロゲン化銀を塗布、現像定着させる方法なども好適に用いられる
近赤線遮断機能については、銀薄膜を用いる電磁波シールドを用いる場合は、銀の自由電子による散乱のため、同時に、近赤外線の遮断を行うことができる。
【０１６８】
その他、メッシュ、インクパターニングあるいは現像法などを用いた場合は、別途、近赤外線を吸収、もしくは反射するフィルムを用いる。
【０１６９】
更に本発明のディスプレイ用前面フィルターには公知の反射防止層、防眩層、ハードコート層、静電防止層、防汚層などの機能性透明層を付加することができる。
【０１７０】
また、紫外線カットについては、紫外線カットアクリル板を基板に使っても良いし、基板の一方の面あるいは両面に紫外線吸収層を形成させても良いが、本発明のディスプレイ用前面フィルムに、紫外線吸収剤を含有させても良い。
【０１７１】
紫外線吸収剤として、例えば、サリチル酸誘導体（ＵＶ−１）、ベンゾフェノン誘導体（ＵＶ−２）、ベンゾトリアゾール誘導体（ＵＶ−３）、アクリロニトリル誘導体（ＵＶ−４）、安息香酸誘導体（ＵＶ−５）又は有機金属錯塩（ＵＶ−６）等があり、それぞれ（ＵＶ−１）としては、サリチル酸フェニル、４−ｔ−チルフェニルサリチル酸等を、（ＵＶ−２）としては、２−ジヒドロキシベンゾフェノン、２−ヒドロキシ−４−メトキシベンゾフェノン等を、（ＵＶ−３）としては、２−（２’−ヒドロキシ−５’−メチルフェニル）−ベンゾトリアゾール、２−（２’−ヒドロキシ−３’−５’−ジ−ブチルフェニル）−５−クロロベンゾトリアゾール等を、（ＵＶ−４）としては、２−エチルヘキシル−２−シアノ−３，３’−ジフェニルアクリレート、メチル−α−シアノ−β−（ｐ−メトキシフェニル）アクリレート等を、（ＵＶ−５）としては、レゾルシノール−モノベンゾエート、２’，４’−ジ−ｔ−ブチルフェニル−３，５−ｔ−ブチル−４−ヒドロキシベンゾエート等を、（ＵＶ−６）としては、ニッケルビス−オクチルフェニルサルファミド、エチル−３，５−ジ−ｔ−ブチル−４−ヒドロキシベンジルリン酸のニッケル塩等を挙げることができる。
【０１７２】
本発明で好ましく用いられる上記記載の紫外線吸収剤は、透明性が高く、偏光板や液晶素子、プラズマディスプレイ等の光学装置の劣化を防ぐ効果に優れたベンゾトリアゾール系紫外線吸収剤やベンゾフェノン系紫外線吸収剤が好ましく、不要な着色がより少ないベンゾトリアゾール系紫外線吸収剤が特に好ましい。
【０１７３】
また、これ以外にも酸化防止剤や重合開始剤などを必要に応じて適宜添加することができる。
【０１７４】
本発明のディスプレイ用前面フィルターを用いて、電子ディスプレイ、またはプラズマディスプレイパネル表示装置を得るには、表示装置として、公知の表示装置あるいは市販品であれば特に限定なく用いることができる。
【０１７５】
プラズマディスプレイパネル表示装置とは、次のような原理によってカラー画像の表示を行う装置である。前面ガラス板と背面ガラス板との間に表示電極対と、２枚のガラス板の間に設けた各画素（Ｒ（赤）、Ｇ（緑）、Ｂ（青））に対応するセルを設け、セルの中にキセノンガスやネオンガスを封入し、一方セル内の背面ガラス板側に各画素に対応する蛍光体を塗布しておく。
【０１７６】
表示電極間の放電によって、セル中のキセノンガスおよびネオンガスの励起発光し、紫外線が発生する。そしてこの紫外線を蛍光体に照射することによって、各画素に対応する可視光が発生する。そして、背面ガラス板にアドレス用電極を設け、このアドレス用電極に信号を印加することにより、どの放電セルを表示するかを制御し、カラー画像の表示を行うものである。
【０１７７】
本発明のディスプレイ用前面フィルターはセル内のネオンガスの発光を選択的に遮断するネオンカットフィルターとして好適に利用することができる。上述したようにプラズマディスプレイでは蛍光体の発光によりカラー表示を行っているが、ネオン原子が励起された後基底状態に戻る際に６００ｎｍ付近を中心とするいわゆるネオンオレンジ光を発光することが知られている（映像情報メディア学会誌Ｖｏｌ．５１ＮＯ．４、Ｐ．４５９〜４６３（１９９７））。
【０１７８】
この為、プラズマディスプレイでは、赤色にオレンジ色が混ざり鮮やかな赤色が得られない欠点があった。この欠点を解消するため、ネオン発光をカットすることが好ましく、本発明の組成物を用いてネオン発光吸収フィルターを作製する場合には、本発明の色素は、単独もしくは本発明の金属イオン含有化合物共存下においてが溶液状態で５６０〜６２０ｎｍに吸収極大を有していること好ましく、５８０〜６０５ｎｍに吸収極大を有することが更に好ましい。このとき５６０〜６２０ｎｍの波長領域の吸収極大でのフィルターの透過率は、０．０１〜８０％の範囲であることが好ましく、１〜７０％の範囲であることがさらに好ましい。
【０１７９】
またディスプレイの色再現性を高めるために、５６０〜６２０ｎｍの波長領域の吸収波形は、シャープであることが好ましい。具体的には５６０〜６２０ｎｍにおける吸収波形は、半値幅（吸収極大の吸光度の半分の吸光度を示す波長領域の幅）が、１５〜１００ｎｍであることが好ましく、２０〜７０ｎｍであることがより好ましく、２５〜５０ｎｍであることがさらに好ましい。
【実施例】
【０１８０】
以下、実施例によって本発明を詳細に説明するが、本発明はこれらに限定されるものではない。
【０１８１】
実施例１
《光学フィルターの製造》
（光学フィルター１−Ａの製造）
アクリル樹脂（オリバインＢＰＳ５８９６（固形分質量３５質量％。東洋インキ製造株式会社製））１００質量部に対して、本発明の色素Ｄ−２２：１質量部、本発明の金属イオン含有化合物ＭＳ−４１：３質量部を秤量した。
【０１８２】
秤量したアクリル樹脂、色素、金属イオン含有化合物を同一の容器に移し、さらにアクリル樹脂固形分質量が２５質量部となるようにテトラヒドロフランを加え、この本発明の組成物を超音波分散機で十分に分散させた（組成物：１−ａ）。
【０１８３】
この組成物をＰＥＴフィルム基板上にバーコーターで塗工、乾燥したのち、光学フィルター（試料：１−Ａ）を作製した。このフィルターは、青紫色を呈しており、可視光線を有効に吸収することがわかった（極大吸収波長：６０２ｎｍ）。
【０１８４】
（光学フィルター２−Ａの製造）
光学フィルター１−Ａの製造のうち、色素をＤ−１４２に変更した以外は同様にして、光学フィルター（試料：２−Ａ）を作製した。このフィルターは、青紫色を呈しており、可視光線を有効に吸収することがわかった（極大吸収波長：５９５ｎｍ）。
【０１８５】
（光学フィルター３−Ａの製造）
光学フィルター１−Ａの製造のうち、色素をＤ−１４４に変更した以外は同様にして、光学フィルター（試料：３−Ａ）を作製した。このフィルターは、青紫色を呈しており、可視光線を有効に吸収することがわかった（極大吸収波長：５９２ｎｍ）。
【０１８６】
（光学フィルター：４−Ａ〜４５−Ａの製造）
色素、金属イオン含有化合物、バインダーを下記表３、４に示す通りに変更した以外は上記光学フィルター１−Ａの製造と同様にして光学フィルター４−Ａ〜４６−Ａを製造した。なお、表中の色素の添加割合（Ｘ）、金属イオン含有化合物の添加割合（Ｙ）は、それぞれ、バインダーの固形分質量を１００質量％とした場合の添加割合である。
【０１８７】
使用したバインダーは以下のとおりである。
【０１８８】
Ａ：ポリエステル樹脂（バイロン２００；東洋紡績（株）製）
Ｂ：アクリル樹脂（オリバインＢＰＳ５８９６（東洋インキ製造株式会社製））
Ｃ：ポリスチレン樹脂（Ｓｔ／ＨＥＭＡ／ＳＭＡ＝３０／４０／３０共重合体、Ｓｔ：スチレン、ＨＥＭＡ：２−ヒドロキシエチルメタクリレート、ＳＭＡ：ステアリルメタクリレート）
Ｄ：エチレン−酢酸ビニル共重合体樹脂（東ソー社製、商品名：メルセンＧ）
比較化合物Ｅ：ジ・ブチル錫マレート系安定剤［Ｐ−５Ｔ（東京ファインケミカル（株）社製）］
作製した本発明の光学フィルター１−Ａ〜４５−Ａについて表面状態、耐光性および高温条件−低温条件繰り返し保存性を下記基準により評価した。評価結果を表３に併せて示す。
【０１８９】
（表面状態）
乾燥後の表面状態を目視で観察し、以下の評価基準に基づいて４段階評価した。Ａ、Ｂが実用上問題ないレベルであり、表面状態が優れていることを示す。
【０１９０】
Ａ：フィルターの失透やヒビ、ワレなどが観察されないもの
Ｂ：若干の失透が見られるが実用上問題ないもの
Ｃ：明らかな失透が観察されたもの
Ｄ：ヒビ、ワレなどが観察されたもの。
【０１９１】
Ａ，Ｂが実用上問題ないレベルである。
【０１９２】
（耐光性試験）
可視光線吸収光学フィルターＡにキセノンランプを５．５万ｌｕｘで５日間照射した後、可視光線吸収光学フィルターの極大吸収波長での吸収変化から色素残存量を測定した。作製直後の吸収極大の吸光度をＡ０、キセノンランプを５．５万ｌｕｘで５日間照射した後の吸収極大の吸光度をＡ１としたとき、色素の残存量は
色素残存量（％）＝Ａ１／Ａ０×１００
として求めた。
【０１９３】
Ａ：色素残存量７０％以上
Ｂ：色素残存量５０％以上〜７０％未満
Ｃ：色素残存量２５％以上〜５０％未満
Ｄ：色素残存量５％以上〜２５％未満
Ｅ：色素残存量５％未満
Ａ，Ｂが実用上問題ないレベルである。
【０１９４】
（高温条件−低温条件繰り返し保存試験）
高温条件−低温条件繰り返し保存（サイクルサーモ試験）
作製直後の可視光線吸収光学フィルターＡを密閉容器に入れ、７０℃の恒温槽に１日間保存後、続いて−２５℃の冷凍庫で１日間保存した場合、サイクルサーモ試験１回とした。
【０１９５】
サイクルサーモ試験を５回行った後に、密閉容器を室温で１日かけて常温に戻し、フィルターを取り出し、表面状態を目視で観察し、下記評価基準に基づいて４段階評価した。
【０１９６】
Ａ：保存前後でフィルターの失透やヒビ、ワレなどが観察されないもの
Ｂ：保存後、若干の失透が見られたもの
Ｃ：保存後、明らかな失透や変色が観察されたもの
Ｄ：保存後、明らかな析出物や大きな変色が観察されたもの
Ａ，Ｂが実用上問題ないレベルである。
【０１９７】
【表３】
2008209462.tif 000050
【０１９８】
【表４】
2008209462.tif 000051
【０１９９】
本発明の試料が比較の試料に対して、優れていることが分かる。
【０２００】
実施例２
（ディスプレイ用前面フィルターの製造）
《ディスプレイ用前面フィルター》
（本発明のディスプレイ用前面フィルター１の作製）
アクリル系粘着剤の主剤溶液［オリバインＢＰＳ５８９６（東洋インキ製造株式会社製）］に酢酸エチル、本発明のＤ−２２：０．１５０質量％／（樹脂固形分）、本発明の金属イオン含有化合物ＭＳ−４１：０．３００質量％／（樹脂固形分）およびポリイソシアネート系硬化剤［ＢＸＸ４７７３（東洋インキ製造株式会社製）］を加え、この可視光吸収粘着剤をポリエチレンテレフタレート（ＰＥＴ）製フィルム（厚み５０μｍ）にバーコーターで塗工、乾燥し、この面にＰＥＴ製フィルム（厚み５０μｍ）をローラーで貼り合わせディスプレイ用前面フィルター１を得た。
【０２０１】
このディスプレイ用前面フィルターの透過率曲線は、６０２ｎｍに極小値を有しており、これ以外に可視光域に明瞭な極小値はなく、可視光透過率の最小値の波長がネオン発光の波長領域である５６０〜６２０ｎｍにあることから、ネオン発光を有効に吸収することのできるネオン発光カットフィルター、ディスプレイ用前面フィルターを提供することができた。
【０２０２】
得られたフィルターをキセノンフェードメーター（５．５万Ｌｕｘ）にて２４時間露光した後の、試料の未露光試料からの可視領域の極大吸収波長における吸収スペクトル濃度の低下率を評価し、色素残存量％を算出したところ、９６％であった。
【０２０３】
（本発明のディスプレイ用前面フィルター２の作製）
前記本発明のディスプレイ用前面フィルター１の作製において、色素をＤ−１４２に変更した以外は同様にして、本発明のディスプレイ用前面フィルター２を得た。このディスプレイ用前面フィルターの透過率曲線は、５９５ｎｍに極小値を有しており、これ以外に可視光域に明瞭な極小値はなく、可視光透過率の最小値の波長がネオン発光の波長領域である５６０〜６２０ｎｍにあることから、ネオン発光を有効に吸収することのできるネオン発光カットフィルター、ディスプレイ用前面フィルターを提供することができた。
【０２０４】
得られたフィルターをキセノンフェードメーター（５．５万Ｌｕｘ）にて４８時間露光した後の、試料の未露光試料からの可視領域の極大吸収波長における吸収スペクトル濃度の低下率を評価し、色素残存量％を算出したところ、９５％であった。
【０２０５】
（本発明のディスプレイ用前面フィルター３の作製）
前記本発明のディスプレイ用前面フィルター１の作製において、色素をＤ−１４４に変更した以外は同様にして、本発明のディスプレイ用前面フィルター３を得た。このディスプレイ用前面フィルターの透過率曲線は、５９２ｎｍに極小値を有しており、これ以外に可視光域に明瞭な極小値はなく、可視光透過率の最小値の波長がネオン発光の波長領域である５６０〜６２０ｎｍにあることから、ネオン発光を有効に吸収することのできるネオン発光カットフィルター、ディスプレイ用前面フィルターを提供することができた。
【０２０６】
得られたフィルターをキセノンフェードメーター（５．５万Ｌｕｘ）にて４８時間露光した後の、試料の未露光試料からの可視領域の極大吸収波長における吸収スペクトル濃度の低下率を評価し、色素残存量％を算出したところ、８７％であった。
【０２０７】
（比較ディスプレー前面光学フィルム１）
前記、本発明のディスプレイ用前面光学フィルムー１の作製で得られた可視光吸収粘着剤にＭＳ−４１を加えなかった以外は同様にして、比較ディスプレイ用前面光学フィルムー１を作製した。このディスプレイ用前面フィルターの透過率曲線は、５８８ｎｍに極小値を有していた。
【０２０８】
キセノンフェードメーター（５．５万Ｌｕｘ）を用いて４８時間露光した後のサンプルの未露光サンプルからの可視領域極大吸収波長における色素残存率％を算出したところ、１７％であった。
【０２０９】
（比較ディスプレー前面光学フィルム２）
前記、本発明のディスプレイ用前面フィルター２の作製で得られた可視光吸収粘着剤にＭＳ−４１を加えなかった以外は同様にして、比較ディスプレイ用前面フィルター１を作製した。このディスプレイ用前面フィルターの透過率曲線は、５９０ｎｍに極小値を有していた。
【０２１０】
キセノンフェードメーター（５．５万Ｌｕｘ）を用いて４８時間露光した後のサンプルの未露光サンプルからの可視領域極大吸収波長における色素残存率％を算出したところ、１２％であった。
【０２１１】
（比較ディスプレー前面光学フィルム３）
前記、本発明のディスプレイ用前面フィルター３の作製で得られた可視光吸収粘着剤にＭＳ−４１を加えなかった以外は同様にして、比較ディスプレイ用前面フィルター１を作製した。このディスプレイ用前面フィルターの透過率曲線は、５９２ｎｍに極小値を有していた。
【０２１２】
キセノンフェードメーター（５．５万Ｌｕｘ）を用いて４８時間露光した後のサンプルの未露光サンプルからの可視領域極大吸収波長における色素残存率％を算出したところ、２８％であった。
【０２１３】
以上の如く、本発明のディスプレイ用前面光学フィルムが比較のディスプレイ用前面光学フィルム比して、色素残存率が高く、即ち、耐光性に優れていることが分かる。